(57)【要約】      （修正有）【課題】内容物である米飯の変質を防ぎ、シール状態及び開封状態での外観が良好な米飯容器用遮光性蓋材及びそれを用いて炊飯米が密封包装された米飯パックを提供する。【解決手段】基材層１０、第一の白色層２１、黒色層２２、及び第二の白色層２３をこの順に有する米飯容器用遮光性蓋材１である。また、炊飯米が充填された米飯容器用底材の上に、上記の米飯容器用遮光性蓋材１が基材層１０を外側に向けて配置され密封包装することで、米飯パックが得られる。【選択図】図１
0003212839.tif 000002
【実用新案登録請求の範囲】
【請求項１】
基材層、第一の白色層、黒色層、及び第二の白色層をこの順に有する米飯容器用遮光性蓋材。
【請求項２】
前記第一の白色層及び前記第二の白色層の厚さが、いずれも前記黒色層の厚さより厚い請求項１に記載の米飯容器用遮光性蓋材。
【請求項３】
前記黒色層が、カーボンブラックを１〜３０重量％含有する黒色樹脂組成物により形成されている請求項１又は２に記載の米飯容器用遮光性蓋材。
【請求項４】
前記第一の白色層及び前記第二の白色層が、チタンホワイトを３〜５０重量％含有する白色樹脂組成物により形成されている請求項１〜３のいずれか１項に記載の米飯容器用遮光性蓋材。
【請求項５】
前記第二の白色層が、ヒートシール性を有する請求項１〜４のいずれか１項に記載の米飯容器用遮光性蓋材。
【請求項６】
前記基材層の外側に、更にバリア層を有する請求項１〜５のいずれか１項に記載の米飯容器用遮光性蓋材。
【請求項７】
前記バリア層の外側に、更にバリア保護層を有する請求項６に記載の米飯容器用遮光性蓋材。
【請求項８】
炊飯米が充填された米飯容器用底材の上に、請求項１〜７のいずれか１項に記載の米飯容器用遮光性蓋材が前記基材層を外側に向けて配置され密封包装された米飯パック。
【考案の詳細な説明】
【技術分野】
【０００１】
本考案は、米飯容器用遮光性蓋材、及びそれを用いて炊飯米が密封包装された米飯パックに関する。
【背景技術】
【０００２】
米飯容器用蓋材としては、一般に透明な蓋材が用いられている。特許文献１には、基材フィルムの一方の面に、無機酸化物の蒸着膜を設け、次いで、該無機酸化物の蒸着膜の上に、プライマー剤層、印刷模様層、及び、ラミネート用接着剤層を順次に設け、更に、該ラミネート用接着剤層の上に、ヒートシール性樹脂層を設けたことを特徴とする無菌米飯充填容器用蓋材が記載されている。特許文献２には、基材フィルム、無機酸化物の蒸着膜を設けた樹脂のフィルム、及び、ヒートシール性樹脂層を順次に積層したことを特徴とする無菌米飯充填容器用蓋材が記載されている。特許文献３には、基材フィルムの一方の面に、無機酸化物の蒸着膜、及び、ガスバリア性塗布膜を設け、更に、該ガスバリア性塗布膜の上に、印刷模様層、及び、ラミネート用接着剤層を順次に設け、次いで、該ラミネート用接着剤層を介して、ヒートシール性樹脂層を設けたことを特徴とする無菌米飯充填包装容器用蓋材が記載されている。特許文献４には、基材フィルム、無機酸化物の蒸着膜及びガスバリア性塗布膜を設けた樹脂フィルム、及び、ヒートシール性樹脂層を順次に積層したことを特徴とする無菌米飯充填包装容器用蓋材が記載されている。これらの蓋材は、いずれも透明性の高いものである。
【０００３】
一方、特許文献５には、最内層に耐熱性樹脂層を形成した金属製容器本体と、該容器本体の上端開口部を覆って開口端部に熱溶着された容器蓋とを具備してなり、上記容器本体の上記開口端部と上記容器蓋とが該容器蓋に形成されたシーラント層を介して該シーラント層と前記耐熱性樹脂層との界面で剥離するように熱溶着されたことを特徴とする食品用金属製容器が記載されており、特に、米飯類等の食品を密封収容した食品用アルミニウム製容器が記載されている。
【先行技術文献】
【特許文献】
【０００４】
【特許文献１】特開２００２−０１９００２号公報
【特許文献２】特開２００２−０１９００３号公報
【特許文献３】特開２００５−８１６０号公報
【特許文献４】特開２００５−８１６１号公報
【特許文献５】特開２００２−１７９１４４号公報
【考案の概要】
【考案が解決しようとする課題】
【０００５】
しかし、特許文献１〜４に記載されているような透明の米飯容器用蓋材では、光によって内容物である米飯の変質を招くことがあるので、最近では、遮光性を有する米飯容器用蓋材の要求が強まっている。特許文献５に記載されているようなアルミニウム製（金属製）の米飯容器用蓋材は遮光性を有するものの、金属製の蓋材では、炊飯米が密封包装された米飯パックを電子レンジで加熱したいという要望に答えることもできない。
【０００６】
カーボンブラックを含む黒色層を有する蓋材であれば、遮光性を有し、かつ電子レンジで加熱することも可能である。しかし、シール状態の表面や、開封状態の裏面が黒ずんでしまい、白色の米飯を密封包装する容器としては、外観上問題となる。
【０００７】
そこで、本考案は、内容物である米飯の変質を防ぎ、シール状態及び開封状態での外観が良好な米飯容器用遮光性蓋材及びそれを用いて炊飯米が密封包装された米飯パックを提供することを目的とする。
【課題を解決するための手段】
【０００８】
本考案は、基材層、第一の白色層、黒色層、及び第二の白色層をこの順に有する米飯容器用遮光性蓋材である。
【０００９】
また、本考案は、炊飯米が充填された米飯容器用底材の上に、上記の米飯容器用遮光性蓋材が前記基材層を外側に向けて配置され密封包装された米飯パックである。
【考案の効果】
【００１０】
本考案によれば、内容物である米飯の変質を防ぎ、シール状態及び開封状態での外観が良好な米飯容器用遮光性蓋材及びそれを用いて炊飯米が密封包装された米飯パックを提供できる。
【図面の簡単な説明】
【００１１】
【図１】本考案に係る米飯容器用遮光性蓋材の構成例を示す断面図である。
【図２】本考案に係る米飯パックの構成例を示す断面図である。
【考案を実施するための形態】
【００１２】
図１に、本考案に係る米飯容器用遮光性蓋材の構成例を示す。図１に示す米飯容器用遮光性蓋材１は、基材層１０、第一の白色層２１、黒色層２２、及び第二の白色層２３がこの順に積層されている。こうすることで、内容物である米飯の変質を防ぎ、シール状態及び開封状態での外観が良好な米飯容器用遮光性蓋材となる。なお、以下では、第一の白色層２１、黒色層２２、及び第二の白色層２３を纏めて遮光性フィルム２０と称することがある。
【００１３】
基材層１０を形成する樹脂の具体例としては、ポリエチレン、ポリプロピレン等のポリオレフィン；ポリ塩化ビニリデン、ポリフッ化ビニリデン等のハロゲン化ポリオレフィン；ポリビニルアルコール；ナイロン６、ナイロン６，６、ポリメタキシリレンアジパミド等のポリアミド；ポリエチレンテレフタレート、ポリエチレンナフタレート、ポリブチレンテレフタレート、ポリブチレンナフタレート等のポリエステル；ポリ（メタ）アクリル酸メチル、ポリ（メタ）アクリル酸エチル、ポリ（メタ）アクリル酸ブチル等のポリアクリル酸エステル；及びこれらを形成するモノマーの共重合体などが挙げられる。中でも、ポリアミドが好ましく、ナイロン６、ナイロン６，６等のナイロン（Ｎｙ）がより好ましい。なお、「（メタ）アクリル」は、メタクリル又はアクリルを意味する。基材層１０の厚さは、耐ピンホール性、腰の強さ、コスト等の観点から、１〜５０μｍとすることが好ましく、５〜３０μｍとすることがより好ましく、１０〜２０μｍとすることが更に好ましい。
【００１４】
基材層１０は最外層でも構わないが、図１に示すように、基材層１０の外側に更にバリア層３１が積層されていることが好ましく、バリア層３１の外側に更にバリア保護層３２が積層されていることがより好ましい。バリア層３１は、水蒸気や酸素等のガス透過を防止するための層であり、バリア保護層３２は、米飯容器用遮光性蓋材をヒートシールする際の熱からバリア層３０を保護するための層である。
【００１５】
バリア層３１を形成する材料としては、アルミニウム等の金属；アルミナやシリカ等の金属酸化物；ポリビニルアルコール、エチレンビニルアルコール共重合体、ポリ塩化ビニリデン等のバリア性樹脂などが挙げられる。中でも、金属酸化物が好ましく、アルミナがより好ましい。金属や金属酸化物からなるバリア層３１は、通常は、基材層１０又はバリア保護層３２に蒸着層として形成され、その厚さは、金属の場合で４０〜６０ｎｍ程度、金属酸化物の場合で２０〜３０ｎｍ程度である。バリア性樹脂からなるバリア層３１の厚さは、１〜３０μｍとすることが好ましく、５〜２０μｍとすることがより好ましく、１０〜１５μｍとすることが更に好ましい。
【００１６】
バリア保護層３２を形成する材料としては、ナイロン６、ナイロン６，６、ポリメタキシリレンアジパミド等のポリアミド；ポリエチレンテレフタレート、ポリエチレンナフタレート、ポリブチレンテレフタレート、ポリブチレンナフタレート等のポリエステルなどが挙げられる。中でも、ポリエステルが好ましく、ポリエチレンテレフタレート（ＰＥＴ）がより好ましい。バリア保護層３２の厚さは、１〜３０μｍとすることが好ましく、５〜２０μｍとすることがより好ましく、１０〜１５μｍとすることが更に好ましい。
【００１７】
黒色層２２は、蓋材に遮光性を付与するための層であり、カーボンブラックを含む黒色樹脂組成物で形成されていることが好ましい。第一の白色層２１は、蓋材がシールされている状態での表面の外観を良好にするための層であり、チタンホワイト（酸化チタン）を含む白色樹脂組成物で形成されていることが好ましい。第二の白色層２３は、蓋材が開封された状態での裏面の外観を良好にするための層であり、チタンホワイト（酸化チタン）を含む白色樹脂組成物で形成されていることが好ましい。
【００１８】
第一の白色層２１、黒色層２２、及び第二の白色層２３を形成する樹脂組成物に含まれるベース樹脂としては、ポリエチレン、ポリプロピレン、ポリブテン等のポリオレフィン；エチレン酢酸ビニルコポリマー、エチレンエチルアクリレートコポリマー、エチレンアクリル酸コポリマー、アイオノマー、エチレンメタクリル酸コポリマー、環状オレフィンコポリマー等のコポリマーなどが挙げられる。中でも、製膜加工性の観点から、ポリエチレンが好ましい。ポリエチレンの具体例としては、直鎖状低密度ポリエチレン、高圧法低密度ポリエチレン、高密度ポリエチレン、メタロセン系ポリエチレン等が挙げられるが、直鎖状低密度ポリエチレン（ＬＬＤＰＥ）及び／又は高密度ポリエチレン（ＨＤＰＥ）が好ましい。
【００１９】
黒色層２２におけるカーボンブラック含有量は、蓋材に遮光性を付与できる範囲で適宜設定すればよいが、ベース樹脂１００重量部に対して１〜３０重量部とすることが好ましく、３〜２０重量部とすることがより好ましく、５〜１０重量部とすることが更に好ましい。黒色層２２の厚さは、蓋材に遮光性を付与できる範囲で適宜設定すればよいが、１〜３０μｍとすることが好ましく、４〜２０μｍとすることがより好ましく、７〜１５μｍとすることが更に好ましい。
【００２０】
第一の白色層２１におけるチタンホワイト含有量は、蓋材がシールされている状態での表面の外観を考慮して適宜設定すればよいが、ベース樹脂１００重量部に対して３〜５０重量部とすることが好ましく、５〜３０重量部とすることがより好ましく、１０〜２０重量部とすることが更に好ましい。第一の白色層２１の厚さは、蓋材がシールされている状態での表面の外観を考慮して適宜設定すればよいが、５〜５０μｍとすることが好ましく、１０〜４０μｍとすることがより好ましく、１５〜３０μｍとすることが更に好ましい。第一の白色層２１の厚さは、黒色層２２の厚さよりも厚いことが好ましく、黒色層２２の厚さの２倍よりも厚いことが好ましい。こうすることで、蓋材がシールされている状態での表面の外観がより良好となる。
【００２１】
第二の白色層２２におけるチタンホワイト含有量は、蓋材が開封された状態での裏面の外観を考慮して適宜設定すればよいが、ベース樹脂１００重量部に対して１〜５０重量部とすることが好ましく、５〜３０重量部とすることがより好ましく、１０〜２０重量部とすることが更に好ましい。第二の白色層２２の厚さは、蓋材が開封された状態での裏面の外観を考慮して適宜設定すればよいが、５〜５０μｍとすることが好ましく、１０〜４０μｍとすることがより好ましく、１５〜３０μｍとすることが更に好ましい。第二の白色層２３の厚さは、黒色層２２の厚さよりも厚いことが好ましく、黒色層２２の厚さの２倍よりも厚いことが好ましい。こうすることで、蓋材が開封された状態での裏面の外観がより良好となる。
【００２２】
第二の白色層２２は、ヒートシール性を有することが好ましい。こうすることで、米飯容器用底材とヒートシールすることができる。
【００２３】
米飯容器用遮光性蓋材１は、上記以外の他の層を有していても構わない。他の層の厚さ及び位置は、目的に応じて適宜選択することができる。
【００２４】
米飯容器用遮光性蓋材１は、基材フィルム１０（基材層１０）と、第一の白色層２１、黒色層２２、及び第二の白色層２３がこの順に積層された遮光性フィルム２０とを、基材層１０と第一の白色層２１が向かい合うように積層することで得ることができる。バリア層３１及びバリア保護層３２を有する米飯容器用遮光性蓋材１とする場合は、基材フィルム１０の反対側に、バリア層３１及びバリア保護層３２からなるバリアフィルム３０をバリア層３１が内側になるように積層すればよい。
【００２５】
図２に、上記米飯容器用遮光性蓋材１を用いた米飯パックの構成例を示す。図２に示した米飯パックは、炊飯米５が充填された米飯容器用底材２の上に、上記の米飯容器用遮光性蓋材１が配置され密封包装されている。なお、米飯容器用遮光性蓋材１は、基材層１０が外側に向けられている。こうすることで、内容物である米飯の変質を防ぎ、シール状態及び開封状態での外観が良好な米飯パックとなる。
【実施例】
【００２６】
＜実施例１＞
透明蒸着ＰＥＴ／Ｎｙ／第一の白色層／黒色層／第二の白色層（厚さ：１２μｍ／１５μｍ／２０μｍ／１０μｍ／２０μｍ）の層構成を有する米飯容器用遮光性蓋材を作製した。なお、透明蒸着ＰＥＴは、バリア保護層となるＰＥＴ上に、バリア層を形成するアルミナが蒸着されたバリアフィルムであり、基材層であるＮｙ側にアルミナ層を向けて配置した。また、第一の白色層及び第二の白色層は、ＬＬＤＰＥ／ＰＥ（質量比：５０／５０）にチタンホワイトを１５重量％添加した白色樹脂組成物で形成し、黒色層は、ＬＬＤＰＥ／ＰＥ（質量比：５０／５０）にカーボンブラックを８重量％添加した黒色樹脂組成物で形成した。
この米飯容器用遮光性蓋材を、米飯容器用底材にヒートシール（線シール）して米飯パックを作製したところ、表面の線シールをした箇所にうっすら黒いスジが見えるものの、全体として外観は良好であった。米飯容器用遮光性蓋材を剥がしたところ、裏面の線シールをした箇所にうっすら黒いスジが見えるものの、全体として外観は良好であった。
＜実施例２＞
各層の厚さを１２μｍ／１５μｍ／２４μｍ／８．５μｍ／１７．５μｍとしたこと以外は、実施例１と同様にして米飯容器用遮光性蓋材を作製した。この米飯容器用遮光性蓋材を、米飯容器用底材にヒートシール（線シール）して米飯パックを作製したところ、表面の線シールをした箇所に黒いスジは殆ど見えず、全体として外観は実施例１より更に良好であった。米飯容器用遮光性蓋材を剥がしたところ、裏面の線シールをした箇所に黒いスジは殆ど見えず、全体として外観は実施例１より更に良好であった。
【符号の説明】
【００２７】
１    米飯容器用遮光性蓋材
２    米飯容器用底材
５    炊飯米
１０  基材層（基材フィルム）
２０  遮光性フィルム
２１  第一の白色層
２２  黒色層
２３  第二の白色層
３０  バリアフィルム
３１  バリア層
３２  バリア保護層
【図１】
0003212839.tif 000003
【図２】
0003212839.tif 000004